(57)【要約】    【課題】  本発明は、記録媒体の種類によらず、発色性、光沢性、定着性、メタメリズム（光源依存性）に優れた印刷品質を実現することのできるインクセットを提供することを目的とする。    【解決手段】  本発明は、イエローインク組成物、マゼンタインク組成物、およびシアンインク組成物を少なくとも含んでなるインクセットであって、それぞれのインク組成物が同一又は類似の水不溶性ビニルポリマーに顔料を含有させたポリマー粒子とトリアルカノールアミンを少なくとも含んでなることを特徴とするインクセットを提供する。【選択図】  なし【特許請求の範囲】
【請求項１】
イエローインク組成物、マゼンタインク組成物、およびシアンインク組成物を少なくとも含んでなるインクセットであって、それぞれのインク組成物が同一又は類似の水不溶性ビニルポリマーに顔料を含有させたポリマー粒子とトリアルカノールアミンを少なくとも含んでなることを特徴とするインクセット。
【請求項２】
前記トリアルカノールアミンの含有量が、前記顔料１００重量％に対して１０〜５０重量％である、請求項１に記載のインクセット。
【請求項３】
前記トリアルカノールアミンの含有量が、インク組成物全量に対して１重量％以上であることを特徴とする、請求項１または２に記載のインクセット。
【請求項４】
前記トリアルカノールアミンが、トリエタノールアミンおよび／またはトリプロパノールアミンであることを特徴とする請求項１〜３のいずれか１項に記載のインクセット。
【請求項５】
前記水溶性ビニルポリマーが、(1)下記の式１、式２、式３及び式４で表されるモノマーからなる群より選ばれた１種以上のモノマーＡと、(2)塩生成基含有モノマーと、(3)前記モノマーＡおよび前記塩生成基含有モノマーと共重合可能なモノマーと、を重合させてなることを特徴とする請求項１〜４のいずれか１項に記載のインクセット。
【化１】
2006282811.tif 000018
【化２】
2006282811.tif 000019
【化３】
2006282811.tif 000020
【化４】
2006282811.tif 000021
【請求項６】
前記(3)の共重合可能なモノマーが、（メタ）アクリル酸エステル類、芳香環含有モノマー及びマクロマーからなる群より選ばれた少なくとも１種以上であることを特徴とする請求項５に記載のインクセット。
【請求項７】
前記芳香環含有モノマーが、スチレン、α−メチルスチレン、ビニルトルエン及びビニルナフタレンからなる群より選ばれた１種以上であることを特徴とする請求項６に記載のインクセット。
【請求項８】
前記マクロマーが、片方の末端に重合性官能基を有するスチレン系マクロマーであることを特徴とする請求項６または７に記載のインクセット。
【請求項９】
前記水不溶性ビニルポリマーの重量平均分子量が３０００〜３０００００である請求項１〜８のいずれか１項に記載のインクセット。
【請求項１０】
前記顔料の添加量が、それぞれのインク組成物に対して０．５〜１５重量％であることを特徴とする、請求項１〜９のいずれか１項に記載のインクセット。
【請求項１１】
前記イエローインク組成物が顔料としてＣ．Ｉ．ピグメントイエロー７４を含んでなり、マゼンタインク組成物が顔料としてＣ．Ｉ．ピグメントバイオレット１９を含んでなり、シアンインク組成物が顔料としてＣ．Ｉ．ピグメントブルー１５：４を含んでなることを特徴とする請求項１〜１０のいずれか１項に記載のインクセット。
【請求項１２】
さらに、前記のそれぞれのインク組成物が、下記の式５と式６で表される化合物を少なくとも含んでなる、請求項１〜１１のいずれか１項に記載のインクセット。
【化５】
2006282811.tif 000022
【化６】
2006282811.tif 000023
【請求項１３】
さらに、前記のそれぞれのインク組成物が、グリコール系ブチルエーテルを含んでなる、請求項１〜１２のいずれか１項に記載のインクセット。
【請求項１４】
インクを記録媒体に付着させて印刷を行う記録方法に用いられる、請求項１〜１３のいずれか１項に記載のインクセット。
【請求項１５】
インクジェット記録方法に用いられる、請求項１〜１４のいずれか１項に記載のインクセット。
【請求項１６】
請求項１〜１５のいずれか１項に記載のインクセットを用いて、インクジェット記録方法により記録が行われた記録物。
【発明の詳細な説明】
【技術分野】
【０００１】
本発明は、記録媒体の種類によらず、発色性、光沢性、定着性、メタメリズム（光源依存性）に優れた印刷品質を実現することのできるインクセット及び該インクセットを用いた記録物に関するものである。
【背景技術】
【０００２】
インクジェット記録方式は、インクの小滴を飛翔させ、紙等の記録媒体に付着させて印刷を行う印刷方法である。近年のインクジェット記録技術の革新的な進歩により、これまで写真やオフセット印刷の分野であった高精細な画像記録（印刷）にもインクジェット記録方法を用いられるようになってきており、一般に用いられる普通紙やインクジェット記録用の専用紙（マット系、光沢系）に対してのみならず、印刷本紙等の記録媒体にも高品質な記録が求められてきている。
【０００３】
インクジェット記録に用いられるインクとしては、一般に着色剤となる色材と水と水溶性有機溶剤、界面活性剤等を含むインク組成物が知られている。
着色剤としては、染料あるいは顔料が用いられ、特にカラーインクは色の彩度の高さ、透明性、水への溶解性が高い等の理由から水溶性染料が使用される場合が多い。しかし、このような染料は一般的に耐光性や耐ガス性の点が不十分であり、また、水溶性であることから、耐水性にも問題があるため、水溶性染料を用いたインクにより記録された記録物は、記録画像の保存性に劣るという欠点を有している。
【０００４】
これに対して、顔料は、耐水性、耐光性、耐ガス性、耐水性に優れた色材であるため、この色材特性を活かした顔料インクの開発が進められてきており、例えば、顔料を界面活性剤や高分子分散剤で分散した水性顔料インクや顔料表面に水分散可能な官能基を付与させた自己分散顔料を用いた水性顔料インク、顔料を水分散可能な樹脂で被覆した着色微粒子を用いた水性顔料インクなどが提案されている。
【０００５】
このような顔料インクは顔料微粒子が記録媒体表面に堆積し着色させるため、染料インクのように記録媒体に浸透して発色するのに比べ、特に普通紙における発色性に優れている。一方、顔料粒子（顔料含有の着色微粒子も含む）がインク液中で安定分散しているものであるが、インクが紙などの記録媒体に付着した後、インクが乾燥する過程で、水分や、揮発性の溶剤類が蒸発することにともなって、安定分散系が崩れ、顔料の凝集が起こりやすい。凝集した顔料が紙などの記録媒体上に析出すると、表面の平滑性が失われ、光沢性の低下や印刷画像が劣化し、高画質な画像を得られないという問題があった。
【０００６】
また、インクセットを構成するインク組成物毎にその凝集特性が異なると、光沢性の均一性が失われ、不自然な印刷画像となる問題もある。また、インクセットとして選ばれる顔料種の組み合わせによって、メタメリズム（ある光源を用いて観察された印刷物の色彩と、他の光源を用いて観察した同一印刷物の色彩とが同一にならない現象；光源依存性）という問題を生じる場合があった。
【０００７】
顔料インクの画像品質については、光沢性や分散性等を向上させる目的で、インク中に分散している顔料の粒子径を限定すること（特許文献１参照）や、顔料と顔料誘導体を同時に含有させること（特許文献２参照）や、にじみや発色性を向上させる目的で、ポリマー微粒子を含有させること（特許文献３参照）や、無機微粒子を含有させること（特許文献４参照）や、普通紙における発色性とインクジェット専用紙における光沢性を向上させる目的で、顔料を含有する水不溶性ビニルポリマー分散体を含有するインク（特許文献５参照）や、メタメリズムを抑制する目的で、特定顔料種の組み合わせとするインクセット（特許文献６参照）などが提案されている。
【特許文献１】特開２００２−３５６６３７号公報
【特許文献２】特開２００２−２９４１３４号公報
【特許文献３】特開２００１−１２３０９８号公報
【特許文献４】特開平１１−２０９６７１号公報
【特許文献５】特開２００５−４１９９４号公報
【特許文献６】特開２００３−１９２９６７号公報
【０００８】
しかしながら、このような水系顔料インクを複数用いてインクセットとすると、記録しようとする記録媒体の種類によっては、発色性、光沢性、定着性、メタメリズム（光源依存性）について良好な印刷品質が得られない場合があった。
【発明の開示】
【発明が解決しようとする課題】
【０００９】
本発明が解決しようとする課題は、前記の問題点である。
従って、本発明は、記録媒体の種類によらず、発色性、光沢性、定着性、メタメリズム（光源依存性）に優れた印刷品質を実現することのできるインクセットを提供することを目的とする。
【課題を解決するための手段】
【００１０】
本発明は、下記１．の発明を提供することにより、前記目的を達成したものである。
１．イエローインク組成物、マゼンタインク組成物、およびシアンインク組成物を少なくとも含んでなるインクセットであって、それぞれのインク組成物が同一又は類似の水不溶性ビニルポリマーに顔料を含有させたポリマー粒子とトリアルカノールアミンを少なくとも含んでなることを特徴とするインクセット。
【００１１】
また、本発明は、下記２．〜１５．の発明をそれぞれ提供するものである。
２．前記トリアルカノールアミンの含有量が、前記顔料１００重量％に対して１０〜５０重量％である、前記１に記載のインクセット。
【００１２】
３．前記トリアルカノールアミンの含有量が、インク組成物全量に対して１重量％以上であることを特徴とする、前記１または２に記載のインクセット。
【００１３】
４．前記トリアルカノールアミンが、トリエタノールアミンおよび／またはトリプロパノールアミンであることを特徴とする前記１〜３のいずれか１項に記載のインクセット。
【００１４】
５．前記水溶性ビニルポリマーが、(1)下記の式１、式２、式３及び式４で表されるモノマーからなる群より選ばれた１種以上のモノマーＡと、(2)塩生成基含有モノマーと、(3)前記モノマーＡおよび前記塩生成基含有モノマーと共重合可能なモノマーと、を重合させてなることを特徴とする前記１〜４のいずれか１項に記載のインクセット。
【００１５】
【化１】
2006282811.tif 000002
【００１６】
【化２】
2006282811.tif 000003
【００１７】
【化３】
2006282811.tif 000004
【００１８】
【化４】
2006282811.tif 000005
【００１９】
６．前記(3)の共重合可能なモノマーが、（メタ）アクリル酸エステル類、芳香環含有モノマー及びマクロマーからなる群より選ばれた少なくとも１種以上であることを特徴とする前記５に記載のインクセット。
【００２０】
７．前記芳香環含有モノマーが、スチレン、α−メチルスチレン、ビニルトルエン及びビニルナフタレンからなる群より選ばれた１種以上であることを特徴とする前記６に記載のインクセット。
【００２１】
８．前記マクロマーが、片方の末端に重合性官能基を有するスチレン系マクロマーであることを特徴とする前記６または７に記載のインクセット。
【００２２】
９．前記水不溶性ビニルポリマーの重量平均分子量が３０００〜３０００００である前記１〜８のいずれか１項に記載のインクセット。
【００２３】
１０．前記顔料の添加量が、それぞれのインク組成物に対して０．５〜１５重量％であることを特徴とする、前記１〜９のいずれか１項に記載のインクセット。
【００２４】
１１．前記イエローインク組成物が顔料としてＣ．Ｉ．ピグメントイエロー７４を含んでなり、マゼンタインク組成物が顔料としてＣ．Ｉ．ピグメントバイオレット１９を含んでなり、シアンインク組成物が顔料としてＣ．Ｉ．ピグメントブルー１５：４を含んでなることを特徴とする前記１〜１０のいずれか１項に記載のインクセット。
【００２５】
１２．さらに、前記のそれぞれのインク組成物が、下記の式５と式６で表される化合物を少なくとも含んでなる、前記１〜１１のいずれか１項に記載のインクセット。
【００２６】
【化５】
2006282811.tif 000006
【００２７】
【化６】
2006282811.tif 000007
【００２８】
１３．さらに、前記のそれぞれのインク組成物が、グリコール系ブチルエーテルを含んでなる、前記１〜１２のいずれか１項に記載のインクセット。
【００２９】
１４．インクを記録媒体に付着させて印刷を行う記録方法に用いられる、前記１〜１３のいずれか１項に記載のインクセット。
【００３０】
１５．インクジェット記録方法に用いられる、前記１〜１４のいずれか１項に記載のインクセット。
【００３１】
１６．前記１〜１５のいずれか１項に記載のインクセットを用いて、インクジェット記録方法により記録が行われた記録物。
【発明の効果】
【００３２】
本発明によれば、記録媒体の種類によらず、発色性、光沢性、定着性、メタメリズム（光源依存性）に優れた印刷品質を実現することのできるインクセットが提供される。
また、本発明によれば、発色性、光沢性、定着性、メタメリズム（光源依存性）に優れた印刷品質を有する記録物が提供される。
【００３３】
なお、本明細書において、「（メタ）アクリル」とは、「メタクリル」又は「アクリル」を意味する。
また、「同一の水不溶性ビニルポリマー」とは、モノマー（例えば、後述するモノマーの種類）及びモノマーの組成比（含有割合）がまったく同一のものであり、「類似の水不溶性ビニルポリマー」とは、
（ｉ）モノマーの種類は全く同一であるが、各モノマーの組成比（含有割合）が異なるもの、
（ｉｉ）ポリマーの主成分となるモノマー〔水不溶性ビニルポリマーの構成単位であるモノマーであり、その含有量（原料基準）が１０重量％以上のモノマーを意味する。〕が本質的に同じ（本質的に同じであるとは、塩の種類の違い、オキシアルキレン単位の繰り返し数の違い、アルキル基の鎖長の違い、アクリロイル基とトタクリロイル基の違い等の場合を意味する。）で、前記主成分となるモノマーの組成比（含有割合）が全く同一のもの、
（ｉｉｉ）ポリマーの主成分となるモノマー〔水不溶性ビニルポリマーの構成単位であるモノマーであり、その含有量（原料基準）が１０重量％以上のモノマーを意味する。〕が本質的に同じ（本質的に同じであるとは、塩の種類の違い、オキシアルキレン単位の繰り返し数の違い、アルキル基の鎖長の違い、アクリロイル基とトタクリロイル基の違い等の場合を意味する。）で、前記主成分となるモノマーの組成比（含有割合）が異なるもの、
を意味する。
【発明を実施するための最良の形態】
【００３４】
以下に本発明に係るインクセットについて、その好ましい実施態様に基づき説明する。
本発明のインクセットは、既述の通り、イエローインク組成物、マゼンタインク組成物、およびシアンインク組成物を少なくとも含んでなるインクセットであって、それぞれのインク組成物が同一又は類似の水不溶性ビニルポリマーに顔料を含有させたポリマー粒子とトリアルカノールアミンを少なくとも含んでなることを特徴とする。
【００３５】
本発明のインクセットは、かかる構成からなるため、記録媒体の種類によらず、発色性、光沢性、定着性、メタメリズム（光源依存性）に優れた印刷品質を実現することができる。特に、光沢を有する記録媒体に対して均一な光沢性を形成した画像を得ることができる。
【００３６】
本発明に用いられる水不溶性ビニルポリマーとしては、(1)下記の式１、式２、式３及び式４で表されるモノマーからなる群より選ばれた１種以上のモノマーＡ、(2)塩生成基含有モノマー、及び(3)前記モノマーＡおよび前記塩生成基含有モノマーと共重合可能なモノマーを含有するモノマー組成物を重合させて得られるものが、発色性、光沢性及び定着性を向上できる点で好ましい。
【００３７】
【化７】
2006282811.tif 000008
【００３８】
【化８】
2006282811.tif 000009
【００３９】
【化９】
2006282811.tif 000010
【００４０】
【化１０】
2006282811.tif 000011
【００４１】
モノマー組成物における含有量の割合は、(1)モノマーＡが５〜４５重量％、(2)塩生成基含有モノマーが３〜４０重量％、及び(3)共重合可能なモノマーが０〜８７重量％であることが好ましい。
【００４２】
水不溶性ビニルポリマーの重量平均分子量は、印字濃度と印字安定性に優れる点から、好ましくは３０００〜３０００００、より好ましくは５０００〜２０００００である。
【００４３】
水溶性ビニルポリマーに式１のモノマーが用いられている場合、印刷画像の光沢に優れたインクを得ることができるという利点がある。また、水溶性ビニルポリマーに式２のモノマーが用いられている場合、吐出性に優れたインクを得ることができる。また、水溶性ビニルポリマーに、式２、式３又は式４のモノマーが用いられている場合、優れた分散安定性を着色剤に付与できる。
【００４４】
式１〜４において、Ｒ1 は水素原子又はメチル基である。Ｒ2 は水素原子、炭素数１〜２０のアルキル基又は炭素数１〜９のアルキルフェニル基である。これらの中では、オクチル基及びノニルフェニル基が耐水性及び耐擦過性の観点から好ましい。
【００４５】
ｍは１〜３０の数である。吐出性及び印字濃度の観点から、ｍは２〜２５の数が好ましい。ｎは１〜３０の数である。吐出性及び印字濃度の観点から、ｎは２〜２５の数が好ましい。式３のモノマーにおいて、オキシエチレン基及びオキシプロピレン基は、ブロック付加又はランダム付加している。式４のモノマーにおいて、オキシプロピレン基及びオキシテトラメチレン基は、ブロック付加又はランダム付加している。
【００４６】
式１のモノマーの代表例としては、ポリエチレングリコールモノ（メタ）アクリレート等が挙げられる。
式２のモノマーの具体例としては、ポリプロピレングリコールモノ（メタ）アクリレート等が挙げられる。
【００４７】
式３のモノマーの具体例としては、エチレングリコール・プロピレングリコール（メタ）アクリレート、ポリ（エチレングリコール・プロピレングリコール）モノ（メタ）アクリレート、、オクトキシポリエチレングリコール・ポリプロピレングリコールモノ（メタ）アクリレート、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート等が挙げられる。これらは、それぞれ単独で又は２種以上を混合して用いることができる。
【００４８】
式４のモノマーの具体例としては、プロピレングリコール・テトラメチレングリコールモノ（メタ）アクリレート、ポリ（プロピレングリコール・テトラメチレングリコール）モノ（メタ）アクリレート、プロピレングリコール・ポリブチレングリコールモノ（メタ）アクリレート、ポリ（プロピレングリコール・ブチレングリコール）モノ（メタ）アクリレート等が挙げられる。これらはそれぞれ単独で又は２種以上を混合して用いることができる。
【００４９】
モノマーＡの中では、ポリエチレングリコールモノ（メタ）アクリレート、ポリプロピレングリコールモノ（メタ）アクリレート、エチレングリコール・プロピレングリコール（メタ）アクリレート及びポリ（エチレングリコール・プロピレングリコール）モノ（メタ）アクリレートは、インク粘度及び吐出性の観点から好ましい。
【００５０】
商業的に入手しうるモノマーＡの具体例としては、新中村化学（株）製のＮＫエステルＭ−２０Ｇ，４０Ｇ，９０Ｇ，２３０Ｇ，日本油脂（株）のブレンマーＰＥシリーズ、ＰＭＥ−１００，２００，４００，１０００、ＰＰ−１０００，ＰＰ−５００，ＰＰ−８００，ＡＰ−１５０，ＡＰ−４００，ＡＰ−５５０，ＡＰ−８００，５０ＰＥＰ−３００，７０ＰＥＰ−３５０Ｂ，ＡＥＰシリーズ，３０ＰＰＴ−８００，５０ＰＰＴ−８００，７０ＰＰＴ−８００，ＡＰＴシリーズ，１０ＰＰＢ−５００Ｂ，１０ＡＰＢ−５００Ｂ，５０ＰＯＥＰ−８００Ｂ，５０ＡＯＥＰ−８００Ｂ，ＡＳＥＰシリーズ，ＰＮＥＰシリーズ，ＰＮＰＥシリーズ，４３ＡＮＥＰ−５００，７０ＡＮＥＰ−５５０等が挙げられる。
【００５１】
(2)の塩生成基含有モノマーとしては、アニオン性モノマー及びカチオン性モノマーが好ましい。アニオン性モノマー及びカチオン性モノマーは、それぞれ単独で又は２種以上を混合して用いることができる。
【００５２】
アニオン性モノマーとしては、不飽和カルボン酸モノマー、不飽和スルホン酸モノマー及び不飽和リン酸モノマーからなる群より選ばれた１種以上が挙げられる。
【００５３】
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。これらは、それぞれ単独で又は２種以上を混合して用いることができる。
【００５４】
不飽和スルホン酸モノマーとしては、例えば、スチレンスルホン酸、２−アクリルアミド−２−メチルプロパンスルホン酸、３−スルホプロピル（メタ）アクリル酸エステル、ビス−（３−スルホプロピル）−イタコン酸エステル等が挙げられる。これらは、それぞれ単独で又は２種以上を混合して用いることができる。
【００５５】
不飽和リン酸モノマーとしては、例えば、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。これらは、それぞれ単独で又は２種以上を混合して用いることができる。
【００５６】
アニオン性モノマーの中では、インク粘度及び吐出性の観点から、不飽和カルボン酸モノマーが好ましく、アクリル酸及びメタクリル酸がより好ましい。
【００５７】
カチオン性モノマーとしては、不飽和３級アミン含有ビニルモノマー及び不飽和アンモニウム塩含有ビニルモノマーからなる群より選ばれた１種以上が挙げられる。
【００５８】
不飽和３級アミン含有モノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独で又は２種以上を混合して用いることができる。
【００５９】
不飽和アンモニウム塩含有モノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独で又は２種以上を混合して用いることができる。
【００６０】
カチオン性モノマーの中では、Ｎ，Ｎ−ジメチルアミノエチル（メタ）アクリレート、Ｎ−Ｎ−ジメチルアミノプロピル（メタ）アクリルアミド及びビニルピロリドンが好ましい。
【００６１】
(3)の共重合可能なモノマーは、（メタ）アクリル酸エステル類、芳香環含有モノマー及びマクロマーからなる群より選ばれた少なくとも１種であることが、耐水性及び耐擦過性の点で好ましい。
【００６２】
（メタ）アクリル酸エステル類としては、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、ベンジル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のエステル部分が炭素数１〜１８のアルキル基である（メタ）アクリル酸エステル類が挙げられ、これらは、それぞれ単独で又は２種以上を混合して用いることができる。
【００６３】
なお、前記（イソ又はターシャリー）及び（イソ）は、これらの基が存在している場合とそうでない場合の双方を意味し、これらの基が存在していない場合には、ノルマルを示す。
【００６４】
芳香環含有モノマーは、耐水性の観点から、スチレン、ビニルナフタレン、α―メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸及びネオペンチルグリコールアクリル酸安息香酸エステルからなる群より選ばれた１種以上が好ましい。これらの中ではスチレン、α−メチルスチレン、ビニルトルエン及びビニルナフタレンからなる群より選ばれた１種以上が、耐水性及び耐擦過性の観点からより好ましい。
【００６５】
マクロマーの代表例としては、片方の末端に重合性官能基を有し、好ましくは数平均分子量は、好ましくは５００〜５０００００、より好ましくは１０００〜１００００であるマクロマーが挙げられる。
【００６６】
マクロマーの具体例としては、片方の末端に重合性官能基を有するスチレン系マクロマー、片方の末端に重合性官能基を有するシリコーン系マクロマー、片方の末端に重合性官能基を有するメチルメタクリレート系マクロマー、片方の末端に重合性官能基を有するスチレン・アクリロニトリル系マクロマー、片方の末端に重合性官能基を有するブチルアクリレート系マクロマー、片方の末端に重合性官能基を有するイソブチルメタクリレート系マクロマー等が挙げられる。これらの中では、水不溶性ビニルポリマーに着色剤を十分に含有させる観点から、片方の末端に重合性官能基を有するスチレン系マクロマーが好ましい。
【００６７】
片方の末端に重合性官能基を有するスチレン系マクロマーとしては、片方の末端に重合性官能基を有するスチレン単独重合体及び片方の末端に重合性官能基を有する、スチレンと他のモノマーとの共重合体が挙げられる。
【００６８】
片方の末端に重合性官能基を有する、スチレンと他のモノマーとの共重合体において、他のモノマーとしては、アクリロニトリル等が挙げられる。また、そのスチレンの含有量は、顔料が十分にビニルポリマーに含有されるようにする観点から、好ましくは６０重量％以上、より好ましくは７０重量％以上である。
【００６９】
片方の末端に重合性官能基を有するスチレン系マクロマーの中では、片方の末端に重合性官能基としてアクリロイルオキシ基又はメタクリロイルオキシ基を有するスチレン系マクロマーが好ましい。
【００７０】
商業的に入手しうるスチレン系マクロマーとしては、例えば、東亜合成（株）製のＡＳ−６，ＡＳ−６Ｓ，ＡＮ−６，ＡＮ−６Ｓ，ＨＳ−６Ｓ，ＨＳ−６等が挙げられる。
【００７１】
なお、マクロマーの数平均分子量は、溶媒として１ｍｍｏｌ／Ｌ  のドデシルジメチルアミン含有クロロホルムを用いたゲルクロマトグラフィーにより、標準物質としてポリスチレンを用いて測定される。
【００７２】
また、水不溶性ビニルポリマーにおける芳香環含有モノマーの含有量は、耐水性、耐擦過性、インク粘度及び吐出安定性の観点から、好ましくは０．１〜７０重量％、より好ましくは１〜５０重量％である。
【００７３】
水不溶性ビニルポリマーにおけるマクロマーの含有量は、耐水性及び耐擦過性の観点から、好ましくは０．１〜４０重量％、より好ましくは１〜３０重量％である。
【００７４】
本発明のインクセットに含まれる各インク組成物に用いられる顔料としては、従来からインクジェット用のインク組成物に使用されている有機顔料及び無機顔料のいずれであってもよい。また、必要に応じて、それらに体質顔料を併用することもできる。具体的には、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料、ニトロ顔料、ニトロソ顔料等が挙げられる。
【００７５】
イエローインク組成物は、その着色剤としてイエロー顔料が使用され、該イエロー顔料としては、Ｃ．Ｉ．ピグメントイエロー７４、９３、１０９、１１０、１２８、１３８、１５０、１５１、１５４、１５５、１８０、１８５等が挙げられる。中でも、Ｃ．Ｉ．ピグメントイエロー７４、１１０が好ましい。
【００７６】
マゼンタインク組成物は、その着色剤としてマゼンタ顔料が使用され、該マゼンタ顔料としては、Ｃ．Ｉ．ピグメントレッド１２２、２０２、２０９およびＣ．Ｉ．ピグメントバイオレット１９等が好ましく用いられ、特に、Ｃ．Ｉ．ピグメントレッド１２２、Ｃ．Ｉ．ピグメントバイオレット１９が好ましい。
【００７７】
シアンインク組成物は、その着色剤としてシアン顔料が使用され、該シアン顔料としては、Ｃ．Ｉ．ピグメントブルー１５、１５：１、１５：２、１５：３、１５：４、１６および６０等が好ましく用いられ、特に、Ｃ．Ｉ．ピグメントブルー１５：３及び１５：４が好ましい。
【００７８】
これらのシアン顔料、マゼンタ顔料およびイエロー顔料は、それぞれ一種単独で用いてもよく、二種以上を混合して用いてもよい。
【００７９】
特に好ましい態様としては、イエローインク組成物が顔料としてＣ．Ｉ．ピグメントイエロー７４を含んでなり、マゼンタインク組成物が顔料としてＣ．Ｉ．ピグメントバイオレット１９を含んでなり、シアンインク組成物が顔料としてＣ．Ｉ．ピグメントブルー１５：４を含んでなることが、発色性とカラー画像のメタメリズムを抑制できる点から好ましい。
【００８０】
顔料を包含するポリマー粒子分散液の調製
本発明において用いられる、同一又は類似の水不溶性ビニルポリマーに顔料を含有させたポリマー粒子は、該ポリマー粒子の分散液としてインク組成物に配合されることが好ましい。顔料を包含したポリマー粒子分散液は、具体的には、特開２００１−２４７８１０号公報に記載の方法によって調製することができる。例えば、以下の工程により好ましく調製することができる。すなわち、
（１）水溶性有機溶媒に溶解したポリマー溶液と、顔料と、必要により中和剤とを混合して、溶剤分散液を調製する工程
（２）この分散液を水相に展開して水性の懸濁液を調製する転送乳化工程
（３）溶剤分散液調整時に添加してある水溶性有機溶媒を蒸留して除き、顔料をポリマー粒子で包含する工程からなる。
【００８１】
中和剤は、適宜決定されてよいが、アルカリとしては、トリメチルアミン、トリエチルアミンなどの三級アミン類、アンモニア、水酸化ナトリウム、水酸化カリウムなどがあげられる。また、酸としては、塩酸、硫酸などの無機塩基、酢酸、プロピオン酸、乳酸、コハク酸、グリコール酸、グルコン酸、グリセリン酸などの有機酸が利用可能である。
【００８２】
有機溶媒としては、水溶性有機溶媒が好ましく、メタノール、エタノール、イソプロパノールなどのアルコール類、アセトン、メチルエチルケトン、ジエチルケトン、メチルイソブチルケトンなどのケトン類、ジブチルエーテル、テトラヒドロフラン、ジオキサンなどのエーテル類などが挙げられる。
【００８３】
また、顔料をポリマーで包含する工程は分散機を利用出来、ボールミル、サンドミル、アトライター、ロールミル、アジテーターミル、ヘンシェルミキサー、コロイドミル、超音波ホモジナイザー、ジェットミル、オングミルなどの分散機を用いて分散する。より好ましくは、分散メディアの破砕片等が混入しにくい高圧ホモジナイザーが挙げられる。
【００８４】
このようにして得られたポリマー粒子の粒径は、好ましくは２５〜２５０ｎｍ程度であり、より好ましくは下限が３０ｎｍ程度であり、上限が１７５ｎｍ程度である。
【００８５】
これらの顔料と、それを包含するポリマーの重量比は、５：９５〜９５：５が好ましく、１０：９０〜９０：１０がより好ましい。顔料の添加量は、ポリマーに包含された形態で、かつ顔料のみの重量基準で、好ましくは、インク組成物全量に対して、０．５重量％以上１５重量％以下であり、より好ましい上限値は１０重量％であり、より好ましい下限値は１重量％である。
【００８６】
本発明の好ましい態様によれば、イエローインク組成物と、色濃度の異なる二種のマゼンタインク組成物と、色濃度の異なる二種のシアンインク組成物とからなるインクセットであってもよい。なお、ここで色濃度の異なる二種のマゼンタインク組成物とは、濃度の濃い方のマゼンタインク組成物と、濃度の薄い方のマゼンタインク組成物（以下、「ライトマゼンタインク組成物」ということがある）とからなる。また、色濃度の異なる二種のシアンインク組成物とは、濃度の濃い方のシアンインク組成物と、濃度の薄い方のシアンインク組成物（以下、「ライトシアンインク組成物」ということがある）とからなる。ライトマゼンタインク組成物およびライトシアンインク組成物は、顔料およびその他の成分を適宜選択し、またそれらの配合量を適宜変更することによって、その色濃度を低下させることにより調製することができる。
【００８７】
本発明に用いられるトリアルカノールアミンは、顔料含有水不溶性ビニルポリマーの中和剤としてではなく、インク組成物の光沢付与剤として好適に用いられ、光沢を有する記録媒体上にて一様な光沢を有した画像を形成するために、イエロー、マゼンタ及びシアンインク組成物に含有される。
【００８８】
また、前記トリアルカノールアミンの含有量は、プリンタに用いられる部材への浸食、インク粘度及び光沢の点から、前記顔料１００重量％に対して１０〜５０重量％であることが好ましく、１２〜４５重量％であることがより好ましく、また、インク組成物全量に対して１重量％以上であることが好ましく、より好ましくは、上限が３重量％であり、下限が１重量％である。
【００８９】
本発明に用いられるトリアルカノールアミンとしては特に制限されないが、トリエタノールアミンおよび／またはトリプロパノールアミンであることが、印字安定性及び光沢性向上の点で好ましい。
【００９０】
本発明のインクセットにおけるそれぞれのインク組成物は、下記の式５と式６で表される化合物を少なくとも含んでなることが、発色性及び印字安定性の点で好ましい。
【００９１】
【化１１】
2006282811.tif 000012
【００９２】
【化１２】
2006282811.tif 000013
【００９３】
式５の化合物としては、オルフィンＳＴＧ（商品名、日信化学社製）、サーフィノール１０４（商品名、Air Products and Chemicals Inc.製）等の市販品を用いることができる。式６の化合物としては、サーフィノール４００シリーズ（商品名、Air Products and Chemicals Inc.製）、オルフィンＥ１０１０（商品名、日信化学社製）等の市販品を用いることができる。式５と式６の化合物の総含有量は、インク組成物に対して、０．０３〜５重量％であることが好ましく、より好ましくは０．５〜３重量％である。
【００９４】
また、それぞれのインク組成物は、グリコール系ブチルエーテルを含んでなることが、優れた印刷品質を形成できる点で好ましい。グリコール系ブチルエーテルとしては、例えばグリコールモノ−ｎ−ブチルエーテルが特に好ましいものとして挙げられる。このようなグリコールモノ−ｎ−ブチルエーテルとしては、例えば、エチレングルコールモノ−ｎ−ブチルエーテル、ジエチレングリコールモノ−ｎ−ブチルエーテル、トリエチレングリコールモノ−ｎ−ブチルエーテル、プロピレングリコールモノ−ｎ−ブチルエーテル、またはジプロピレングリコールモノ−ｎ−ブチルエーテルから選ばれるものが好ましいものとして挙げられる。これらは二種以上を併用しても良い。グリコール系ブチルエーテルは、インク組成物に対して、０．０５〜１５重量％であることが好ましく、より好ましくは０．５〜１０重量％である。
【００９５】
本発明のインクセットにおけるそれぞれのインク組成物は、主溶媒として水を含んでなる。水は、イオン交換水、限外濾過水、逆浸透水、蒸留水等の純水、または超純水を用いることができる。また、紫外線照射、または過酸化水素添加などにより滅菌した水を用いることにより、インク組成物を長期保存する場合にカビまたはバクテリアの発生を防止することができるので好適である。
【００９６】
本発明のインクセットにおけるそれぞれのインク組成物は、１，２−アルカンジオールをさらに含んでなることが好ましい。このような１，２−アルカンジオールとしては、その炭素数が４〜１０の１，２−アルカンジオールからなる群より選択されるものが好ましい。この場合、１，２−アルカンジオールは混合して添加してもよい。
【００９７】
本発明の好ましい態様において、１，２−アルカンジオールは、１，２−ブタンジオール、１，２−ペンタンジオール、１，２−ヘキサンジオール、１，２−ヘプタンジオール、およびそれらの混合物からなる群より選択される。これらは、記録媒体への浸透性に優れている点でより好ましい。
【００９８】
本発明のより好ましい態様においては、前記１，２−アルカンジオールは、１，２−ヘキサンジオール、または１，２−ペンタンジオールであるのが好ましく、さらに好ましくは、１，２−ヘキサンジオールである。
【００９９】
１，２−アルカンジオールの添加量は、好ましくは、インク組成物の全量に対して、０．２５重量％以上１５重量％以下であり、より好ましい上限値は１０重量％であり、より好ましい下限値は０．５重量％である。
【０１００】
本発明の好ましい態様によれば、それぞれのインク組成物は、インクジェット記録ヘッドのノズルの目詰まりを防止するためにポリオール類を含んでなることが好ましい。このようなポリオール類としては、水溶性のあるポリオール類が好ましく、その例としてはエチレングリコール、ジエチレングリコール、トリエチレングリコール、テトラエチレングリコール、プロピレングリコール、ジプロピレングリコール、トリプロピレングリコール、ポリエチレングリコール、１、３−プロピレングリコール、イソプロピレングリコール、イソブチレングリコール、１、４−ブタンジオール、１、３−ブタンジオール、１、５−ペンタンジオール、１、６−ヘキサンジオール、グリセリン、メソエリスリトール、ペンタエリスリトール、チオジグリコール、トリメチロールプロパン、トリメチロールエタン、１，２，６−ヘキサントリオール、トリメチロールエタン、トリメチロールプロパン、ペンタエリスリトール等が挙げられる。
【０１０１】
また、２−ピロリドン、Ｎ−メチル−２−ピロリドン、ε−カプロラクタム等のラクラム類、尿素、チオ尿素、エチレン尿素、１，３−ジメチルイミダゾリジノン類等の尿素類を用いることもできる。さらに、単糖類、二糖類、オリゴ糖類および多糖類として、グルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオースなどを添加することもできる。さらにこれらの糖類の誘導体も用いることができ、例えば、前記した糖類の還元糖、酸化糖、アミノ酸、チオ糖などが挙げられる。このうち特に糖アルコールが好ましく、具体例としてはマルチトール、ソルビットなどが挙げられる。また、市販品である、ＨＳ−５００、ＨＳ−３００等（林原生物化学研究所製）を入手して使用してもよい。これらは、二種以上を混合して使用してもよい。
【０１０２】
これらの目詰まり防止成分の添加量は、好ましくは、インク組成物の全量に対して、５重量％以上４０重量％以下であり、より好ましい上限値は３０重量％であり、より好ましい下限値は１０重量％である。
【０１０３】
また、これらの成分は、他のインク添加剤と合わせてインク粘度が２５℃で５ｃＰｓ以下になる添加量で加えることが好ましい。
【０１０４】
本発明のインクセットにおけるそれぞれのインク組成物は、その諸特性を改善するために、その他の任意成分、例えば、防腐剤、防かび剤、トリアルカノールアミン以外のｐＨ調整剤（好ましくはインク組成物のｐＨが８〜１１に調整される程度の量）、酸化防止剤、導電率調整剤、表面張力調整剤、または酸素吸収剤などをさらに含んでなることができる。
【０１０５】
本発明のインクセットにおけるそれぞれのインク組成物は、上記した成分を、分散／混合機（例えば、ボールミル、サンドミル、アトライター、バスケットミル、ロールミル等）に供給し、分散させることにより調製されてよい。本発明の好ましい態様によれば、上記した分散／混合機により得られたインク原液をメンブランフィルターやメッシュフィルター等のフィルターを用いて濾過し、粗大粒子を除去することが好ましい。
【０１０６】
本発明によるインクセットは、インク組成物を用いた記録方式に用いられる。インク組成物を用いた記録方式とは、例えば、インクジェット記録方式、ペン等による筆記具による記録方式、その他各種の印刷方式が挙げられる。本発明によるインクセットは、インク組成物を記録媒体に付着させて印刷を行う記録方法に用いられ、好ましくはインクジェット記録方法に用いられる。
【０１０７】
本発明の別の態様によれば、インク組成物の液滴を吐出し該液滴を記録媒体に付着させて印刷を行うインクジェット記録方法であって、インク組成物として、互いに組み合わせることにより無彩色を印刷可能な少なくともイエロー、マゼンタおよびシアンインク組成物を用いる。本発明の好ましい態様によれば、このようなインクセットとして、上記した本発明によるインクセットを用いる。このようなインクジェット記録方法により、光沢紙に印刷した場合に生ずることがある光沢ムラ（不均一な光沢性）やメタメリズムの発生を防止することが出来る。
【０１０８】
また、本発明によれば、前述したインクセットを用いて、インクジェット記録方法により記録が行われた記録物を提供することができる。かかる記録物は、発色性、光沢性、定着性、メタメリズム（光源依存性）に優れた印刷品質を有する。
【０１０９】
以下、実施例により本発明を更に詳細に説明するが、本発明はかかる実施例により何等制限されるものではない。
【０１１０】
イエローインク組成物（Ｙ１〜Ｙ６）、マゼンタインク組成物（Ｍ１〜Ｍ６）、シアンインク組成物（Ｃ１〜Ｃ６）の調製
先ず、各インク組成物に用いるポリマーを以下の通りに得た。
反応容器内に、メチルエチルケトン２０重量部、重合連鎖移動剤（２−メルカプトエタノール）０．０３重量部、及び表１に示す各モノマーの量（重量部）のうちのそれぞれ１０重量％ずつを入れて混合し、窒素ガス置換を十分に行い、混合溶液を得た。
【０１１１】
一方、滴下ロート中に、表１に示す各モノマーの量（重量部）のうちの残りの９０重量％ずつを仕込み、次いで重合連鎖移動剤（２−メルカプトエタノール）０．２７重量部、メチルエチルケトン６０重量部及び２，２'−アゾビス（２，４−ジメチルバレロニトリル）１．２  重量部を入れて混合し、十分に窒素ガス置換を行い、混合溶液を得た。
【０１１２】
窒素雰囲気下、反応容器内の混合溶液を攪拌しながら６５℃まで昇温し、滴下ロート中の混合溶液を３時間かけて徐々に反応容器内に滴下した。滴下終了後、その混合溶液の液温を６５℃で２時間維持した後、２，２'−アゾビス（２，４−ジメチルバレロニトリル）０．３重量部をメチルエチルケトン５重量部に溶解した溶液を該混合溶液に加え、更に６５℃で２時間、７０℃で２時間熟成させ、ポリマーＡ又はポリマーＢのポリマー溶液を得た。なお、ポリマーＡ及びポリマーＢの重量平均分子量はそれぞれ７００００であった。
【０１１３】
なお、表１に示す各化合物の詳細は、以下の通りである。
・ポリエチレングリコールモノメタクリレート（ｍ＝２３）：新中村化学（株）製、商品名：ＮＫエステルＭ２３０Ｇ、前記式１において、ｍが２３、Ｒ1 及びＲ2 がメチル基である。
【０１１４】
・ポリプロピレングリコールモノメタクリレート（ｎ＝９）：日本油脂（株）製、商品名：ブレンマーＰＰ−５００、前記式２において、Ｒ1 がメチル基、Ｒ2 が水素原子である。
【０１１５】
・ポリ（エチレングリコール・プロピレングリコール）モノメタクリレート：日本油脂（株）製、商品名：ブレンマー５０ＰＥＰ−３００、前記式３において、ｍが３．５、ｎが２．５、Ｒ1 がメチル基、Ｒ2 が水素原子であり、オキシプロピレン基とオキシエチレン基とがランダム付加したモノマー
【０１１６】
・スチレンマクロマー：東亜合成（株）製、商品名：ＡＳ−６Ｓ（スチレンマクロマー）、数平均分子量：６０００、重合性官能基：メタクロイルオキシ基
【０１１７】
【表１】
2006282811.tif 000014
【０１１８】
（顔料分散液Ｙ(1)の調製）
上記で得られたポリマーＡのポリマー溶液を減圧乾燥させて得られたポリマー５重量部を、メチルエチルケトン４５重量部に溶かし、その中に中和剤（２０％水酸化ナトリウム水溶液）を所定量加えて塩生成基を中和し、更にＣ．Ｉ．ピグメントイエロー７４を２０重量部加え、ビーズミルで２時間混練した。得られた混練物に、イオン交換水１２０重量部を加え、攪拌した後、減圧下で６０℃でメチルエチルケトンを除去し、更に一部の水を除去することにより、固形分濃度が２０重量％の顔料含有ビニルポリマー粒子の水分散体（顔料分散液Ｙ(1)）を得た。
【０１１９】
（顔料分散液Ｙ(2)の調製）
上記顔料分散液Ｙ(1)の調製において、ポリマーＡをポリマーＢに変更した以外は同様の方法で調整し、固形分濃度が２０重量％の顔料含有ビニルポリマー粒子の水分散体（顔料分散液Ｙ(2)）を得た。
【０１２０】
（顔料分散液Ｙ(3)の調製）
上記顔料分散液Ｙ(2)の調製において、Ｃ．Ｉ．ピグメントイエロー７４をＣ．Ｉ．ピグメントイエロー１１０に変更した以外は同様の方法で調整し、固形分濃度が２０重量％の顔料含有ビニルポリマー粒子の水分散体（顔料分散液Ｙ(3)）を得た。
【０１２１】
（顔料分散液Ｍ(1)の調製）
上記顔料分散液Ｙ(1)の調製において、Ｃ．Ｉ．ピグメントイエロー７４をＣ．Ｉ．ピグメントバイオレット１９に変更した以外は同様の方法で調整し、固形分濃度が２０重量％の顔料含有ビニルポリマー粒子の水分散体（顔料分散液Ｍ(1)）を得た。
【０１２２】
（顔料分散液Ｍ(2)の調製）
上記顔料分散液Ｍ(1)の調製において、ポリマーＡをポリマーＢに変更した以外は同様の方法で調整し、固形分濃度が２０重量％の顔料含有ビニルポリマー粒子の水分散体（顔料分散液Ｍ(2)）を得た。
【０１２３】
（顔料分散液Ｍ(3)の調製）
上記顔料分散液Ｍ(2)の調製において、Ｃ．Ｉ．ピグメントバイオレット１９をＣ．Ｉ．ピグメントレッド１２２に変更した以外は同様の方法で調整し、固形分濃度が２０重量％の顔料含有ビニルポリマー粒子の水分散体（顔料分散液Ｍ(3)）を得た。
【０１２４】
（顔料分散液Ｃ(1)の調製）
上記顔料分散液Ｙ(1)の調製において、Ｃ．Ｉ．ピグメントイエロー７４をＣ．Ｉ．ピグメントブルー１５：４に変更した以外は同様の方法で調整し、固形分濃度が２０重量％の顔料含有ビニルポリマー粒子の水分散体（顔料分散液Ｃ(1)）を得た。
【０１２５】
（顔料分散液Ｃ(2)の調製）
上記顔料分散液Ｃ(1)の調製において、ポリマーＡをポリマーＢに変更した以外は同様の方法で調整し、固形分濃度が２０重量％の顔料含有ビニルポリマー粒子の水分散体（顔料分散液Ｃ(2)）を得た。
【０１２６】
（顔料分散液Ｃ(3)の調製）
上記顔料分散液Ｃ(2)の調製において、Ｃ．Ｉ．ピグメントブルー１５：４をＣ．Ｉ．ピグメントブルー１５：３に変更した以外は同様の方法で調整し、固形分濃度が２０重量％の顔料含有ビニルポリマー粒子の水分散体（顔料分散液Ｃ(3)）を得た。
【０１２７】
下記表２に示した組成に従って、上記したイエローインク、マゼンタインクまたはシアンインクの顔料分散液と、溶剤類および超純水とを混合して、２時間攪拌した。続いて、孔径約１．２μｍのメンブランフィルタ（商品名）（日本ミリポア・リミテッド製）を用いて濾過して、インク組成物を調製した。表２中、各組成物の添加量は重量％である。
【０１２８】
【表２】
2006282811.tif 000015
【０１２９】
インクセットの調製
上で得たイエロー、マゼンタ、およびシアンインク組成物を、以下の表３の通り組み合わせて、インクセットとした。
【０１３０】
【表３】
2006282811.tif 000016
【０１３１】
表３に示すインクセット１〜９それぞれについて、以下の発色性、光沢性、耐擦過性、メタメリズム、及び印字安定性の評価を行った。評価には、プリンタとしてＰＸ−Ａ５５０（セイコーエプソン社製）を用い、イエローインク、マゼンタインク、シアンインクは表３に示すインクセットを用いた。評価結果を表４に示す。
【０１３２】
評価１：発色性
表３に示す各インクセットについて、カラー３８４パッチからなるカラーチャートをXerox4024（ゼロックス社製）に印字し、Spectrolino（Gretag Macbeth社製）を用いて、印刷物のL*、a*、b*を測色した。色再現範囲は、色空間をL*値で１０分割し、各L*値のa*b*空間の領域（a*とb*の値）を求めた後、全L*値のa*b*空間領域を計算し、L*a*b*色空間体積（ガマット値）を算出することにより求めた。得られた結果を以下の基準で評価した。
評価Ａ：色再現範囲の大きさが２０００００以上である。
評価Ｂ：色再現範囲の大きさが１５００００以上２０００００未満である。
評価Ｃ：色再現範囲の大きさが１５００００未満である。
【０１３３】
評価２：光沢性
表３に示す各インクセットについて、シアン、マゼンタ、イエロー、レッド、グリーン、ブルーからなるカラーベタパターンを写真用紙＜光沢＞（セイコーエプソン社製）に印字し、ＧＭ−２６８（コニカミノルタ社製）を用いて、印刷物の２０°光沢度を測定した。得られた結果を以下の基準で評価した。
評価Ａ：２０°光沢度の平均値が３０以上である。
評価Ｂ：２０°光沢度の平均値が１５以上３０未満である。
評価Ｃ：２０°光沢度の平均値が１５未満である。
【０１３４】
評価３：耐擦過性
表３に示す各インクセットについて、カラー３８４パッチからなるカラーチャートをXerox4024（ゼロックス社製）に印字し、印字後４８時間後経過した時点で、サウザーランドラブテスターを用い、ＪＩＳ  Ｋ  ５７０１に準じて耐擦過性評価を行った。評価基準は、以下の通りである。
評価Ａ：色剤の剥離が全くない。
評価Ｂ：色剤の剥離がわずかにある（色剤全体の２０％未満）
評価Ｃ：色剤の剥離がある（色剤全体の２０％以上８０％未満）
評価Ｄ：色剤がほとんど剥離する（色剤全体の８０％以上剥離する）
【０１３５】
評価４：メタメリズム
表３に示す各インクセットについて、カラーインクのみで形成したコンポジットグレイを写真用紙＜光沢＞（セイコーエプソン社製）に印字し、Ｄ５０光源とＡ光源を用いたときのグレイ色の色調変化量ΔＥを測定し、その最大値の絶対値｜ΔＥ｜を求めた。得られた結果を下記の基準で評価した。
評価Ａ：｜ΔＥ｜が、５未満である。
評価Ｂ：｜ΔＥ｜が、５以上１０未満である。
評価Ｃ：｜ΔＥ｜が、１０以上である。
【０１３６】
評価５：印字安定性
インクジェットプリンタＰＸ−Ａ５５０（商品名、セイコーエプソン株式会社製）を用いて、得られたインク組成物を、インクカートリッジに充填し、上記プリンタに装着し、１０分間連続して印字し、全ノズルが正常に吐出することを確認した後、温度４０℃の環境下で、長時間、写真用紙＜光沢＞（商品名、セイコーエプソン株式会社製）に連続印刷を行った。各インク組成物について、印刷の際のドット抜け、及びインクの飛び散りの有無を観察し、下記の判定基準によって吐出安定性を評価した。
評価Ａ：４時間経過後でも、ドット抜け、又はインクの飛び散りの発生がない。
評価Ｂ：３時間経過後に、ドット抜け、又はインクの飛び散りの発生が確認できた。
評価Ｃ：２時間経過後に、ドット抜け、又はインクの飛び散りの発生が確認できた。
評価Ｄ：１時間以内で、ドット抜け、又はインクの飛び散りの発生があった。
【０１３７】
【表４】
2006282811.tif 000017
【産業上の利用可能性】
【０１３８】
本発明は、記録媒体の種類によらず、発色性、光沢性、定着性、メタメリズム（光源依存性）に優れた印刷品質を実現することのできるインクセット、及び該インクセットにより記録された優れた印刷品質を備える記録物として、産業上の利用可能性を有する。